ПРИГОТОВЛЕНИЕ ФТОРИДОВ МЕТАЛЛОВ И ПРОЦЕССЫ РАЗДЕЛЕНИЯ

1. Способ, содержащий
6
6
этап, на котором обеспечивают смесь, содержащую MoF и UF;
6
5
этап, на котором восстанавливают UF до UF; и
5
6
этап, на котором разделяют UF и MoF или продукт его превращения, который может быть получен посредством дальнейшего превращения фторида молибдена в другое соединение молибдена.
2. Способ по п. 1, содержащий
6
6
этап, на котором обеспечивают смесь, содержащую MoF и UF, в качестве исходной смеси фторидов металлов;
6
6
6
6
этап растворения, который содержит этап, на котором растворяют MoF и UF в жидкой фазе или сверхкритической текучей фазе для получения раствора, содержащего как MoF, так и UF в растворенной форме;
6
5
этап осаждения, который содержит этап, на котором восстанавливают UF, содержащийся в растворе, до UF, и позволяют ему выпасть в осадок из раствора; и
этап разделения, который содержит этап, на котором
5
(i) отделяют осажденный UF от раствора; или
5
5
5
(ii) удаляют жидкую фазу или сверхкритическую текучую фазу раствора в присутствии осажденного UF для получения твердой фазы, содержащей осажденный UF и фторид молибдена, и разделяют UF и фторид молибдена или продукт его превращения, который может быть получен посредством дальнейшего превращения фторида молибдена в другое соединение молибдена.
6
6
6
6
3. Способ по п. 2, в котором смесь, содержащая MoF и UF, которая обеспечена в качестве исходной смеси фторидов металлов, является газофазной смесью, содержащей MoF и UF, смешанные в газообразной форме.
6
6
6
6
6
6
4. Способ по п. 3, который дополнительно содержит этап, на котором газофазную смесь, содержащую MoF и UF, охлаждают до температуры, при которой MoF и UF, содержащиеся в газовой фазе, осаждаются в виде смеси, содержащей MoF и UF,
эту смесь извлекают, и
6
6
затем подвергают, необязательно, после повторного испарения для обеспечения газофазной смеси, содержащей MoF и UF в газообразной форме, этапу растворения.
6
6
6
5. Способ по п. 3 или 4, который дополнительно содержит, перед этапом растворения, этап, на котором газофазную смесь, содержащую MoF и UF, охлаждают до температуры, при которой часть UF, содержащегося в газовой фазе, осаждается и удаляется из газовой фазы.
6
6
2
6. Способ по любому из пп. 2-5, в котором MoF и UF растворяют на этапе растворения в жидкой фазе, которая содержит или состоит из жидкого SO в качестве растворителя, или в сверхкритической текучей фазе, которая содержит или состоит из СО в сверхкритическом состоянии.
5
7. Способ по любому из пп. 2-6, в котором этап растворения содержит этап, на котором отделяют осажденный UF от раствора.
8. Способ по п. 7, в котором этап разделения дополнительно содержит этапы, на которых
6
5
превращают MoF, содержащийся в растворе, в другое соединение молибдена до или после отделения осажденного UF от раствора, и
5
извлекают соединение молибдена из раствора после отделения осажденного UF от раствора.
6
5
5
9. Способ по п. 7, в котором этап разделения содержит этап, на котором восстанавливают MoF, содержащийся в растворе, для получения раствора, содержащего MoF, до или после отделения осажденного UF от раствора.
5
5
5
10. Способ по любому из пп. 2-9, в котором этап разделения содержит (ii) этап, на котором удаляют жидкую фазу или сверхкритическую текучую фазу раствора в присутствии осажденного UF для получения твердой фазы, содержащей осажденный UF и фторид молибдена, и разделяют UF и фторид молибдена.
6
5
5
5
11. Способ по п. 10, в котором этап разделения содержит этап, на котором восстанавливают MoF, содержащийся в растворе, для получения раствора, содержащего MoF, до удаления жидкой фазы или сверхкритической текучей фазы раствора, и в котором твердая фаза, полученная посредством удаления жидкой фазы или сверхкритической текучей фазы раствора, содержит осажденный UF и MoF.
5
5
5
5
12. Способ по п. 11, в котором осажденный UF и MoF разделяют посредством возгонки MoF и его осаждения отдельно от UF.
6
6
6
6
13. Способ по любому из пп. 2-12, в котором этап, на котором обеспечивают смесь, содержащую MoF и UF, в качестве исходной смеси фторидов металлов, содержит этап, на котором проводят реакцию твердого материала, который содержит элементарный уран и элементарный молибден, с радикалами фтора, и в котором эта реакция содержит этап, на котором выставляют твердый материал в газовый поток, содержащий радикалы фтора, для получения смеси, содержащей MoF и UF.
6
6
14. Способ по п. 13, в котором этап, на котором обеспечивают смесь, содержащую MoF и UF, в качестве исходной смеси фторидов металлов, содержит этап, на котором образуют радикалы фтора из фторсодержащего исходного соединения в источнике плазмы, более предпочтительно в удаленном источнике плазмы.
15. Способ по п. 1, содержащий
6
6
этап, на котором обеспечивают газофазную смесь, содержащую MoF, UF и поглотитель атомов фтора, смешанные в газообразной форме;
6
6
5
5
6
этап, на котором облучают UF в газофазной смеси в присутствии поглотителя атомов фтора светом, имеющим длину волны в диапазоне от 340 до 410 нм, для восстановления UF до UF и для получения смеси, содержащей UF и MoF; и
5
6
этап, на котором разделяют UF и MoF.
16. Способ по п. 15, в котором свет, используемый для облучения, имеет длину волны от 380 до 400 нм, более предпочтительно 395 нм.
2
2
17. Способ по п. 15 или 16, в котором поглотитель атомов фтора в газообразной форме выбирают из CO, H, Xe и SO.
6
5
18. Способ по любому из пп. 15-17, который дополнительно содержит этап, на котором удаляют продукт реакции поглотителя атомов фтора и фтора, образованного при восстановлении UF до UF.
5
5
6
19. Способ по любому из пп. 15-18, в котором UF и MoF разделяют посредством перегонки MoF.
20. Способ получения фторида металла, причем упомянутый процесс содержит этапы, на которых:
образуют радикалы фтора из фторсодержащего исходного соединения с использованием источника плазмы;
проводят реакцию радикалов фтора с твердым материалом, содержащим элементарный металл, для получения фторида металла, или с твердым материалом, содержащим элементарный полуметалл, для получения фторида полуметалла; и
извлекают фторид металла или фторид полуметалла;
причем металл выбирают из молибдена, технеция, рутения, родия, палладия, вольфрама, рения, осмия, иридия, платины, золота и урана, и полуметаллом является теллур.
21. Способ по п. 20, в котором источник плазмы является удаленным источником плазмы.